Brevet FR3008227A1 — publié le 20150109

La présente invention concerne un procédé d'activation électrique d'espèces dopantes dans un film de GaN. Le GaN est un matériau semiconducteur présentant une grande bande interdite. Il est ainsi avantageusement utilisé dans le domaine de l'optoélectronique (LED) et des transistors à haute mobilité électronique (HEMT). La valeur de sa bande interdite (3,43eV à 300K), son champ critique élevé (3.3.106V.cm-1) et la grande mobilité de ses électrons (3.107cm.s-1) font du GaN un matériau au fort potentiel pour des applications dans la microélectronique de puissance. Cependant, quelques étapes clés de préparation du matériau, tel que le dopage par implantation, doivent encore être maitrisées. En effet, le GaN est un matériau qui est sensible aux traitements thermiques effectués à haute température, tels que ceux nécessaires à l'activation électrique des dopants implantés. Cette instabilité thermique est liée au fait notamment que des molécules d'azote s'évaporent du GaN et conduisent à la décomposition du matériau à partir de 850°C environ. Or l'activation de dopants, tel que le Mg, Zn, Ca (dopants de type p) ou le Si, Ge, O (dopant de type n) nécessite d'appliquer un traitement thermique à des températures supérieures à 1000°C. Il a alors été proposé de déposer des couches de protection (cap-layer) en surface de la couche de GaN afin d'éviter l'évaporation d'azote. Ces couches de protection sont généralement constituées de SiO2, Si3N4 ou d'AIN et sont déposées par des techniques telles que le dépôt par PVD (Physical Vapor Deposition), PEVCD (Plasma Enhanced Vapor Chemical Deposition), par pulvérisation, par laser pulsé (PLD), ou par épitaxie notamment dans le cas de l'AIN, sur une épaisseur comprise entre plusieurs nanomètres et environ 1 micromètre. Mais ces couches de protection n'ont pas donné de résultats complètement satisfaisants. Au-delà d'une certaine température et/ou d'une certaine durée de traitement thermique, la couche écran se détériore ou délamine de la couche de GaN. Ceci provient principalement de la différence de paramètre de maille entre le GaN et le matériau déposé et du dégagement d'azote dû à la décomposition du GaN et à la mauvaise qualité des couches de protection déposées à basses températures (typiquement en dessous de 800°C). De plus, la surface du GaN obtenue est souvent fortement rugosifiée du fait de l'évaporation de l'azote. Afin de limiter l'apparition de tels inconvénients, la durée ou la température du traitement thermique d'activation est réduite de sorte que l'activation électrique des dopants est limitée. Il existe alors un besoin de fournir un procédé permettant l'activation d'espèces dopantes dans le GaN qui pallie au moins un des inconvénients précités. A cet effet, la présente invention propose un procédé d'activation électrique d'espèces dopantes dans un film de GaN comprenant les étapes consistant à : a) Fournir un empilement comprenant un substrat support et un film de GaN comprenant des espèces dopantes, b) Coller par collage direct une couche écran présentant une épaisseur supérieure à 2 micromètres à la surface du film de GaN, de sorte à former une structure d'activation et c) Appliquer un budget thermique à ladite structure d'activation selon des conditions permettant d'activer électriquement au moins une partie desdites espèces dopantes. Par l'expression collage direct il est entendu dans le présent 15 document, un collage direct sans interposition de matière adhésive, glue ou colle. Mais il est entendu dans le présent document que le 'collage direct', parfois désigné par l'expression 'collage par adhésion moléculaire' ou 'collage moléculaire' est généré par une mise en contact directe ou une mise en contact indirecte de la couche écran et du film de GaN. Il est en effet possible 20 d'intercaler une ou plusieurs autres couches distinctes, telle qu'une couche de collage facilitant le collage entre la couche écran et le film de GaN. Par « activer électriquement au moins une partie des espèces dopantes », on entend qu'au moins une partie des espèces dopantes se positionne en un site gallium du cristal GaN (site substitutionnel). Le taux 25 d'espèces dopantes activées peut être très variable pour observer un effet significatif dans le matériau. Ainsi, il suffit que 1% à 20% des espèces implantées soient activées dans le cas d'une implantation de Mg (typiquement de l'ordre de 1% à 5%). Pour un dopant de silicium, il faudra activer au moins 90% du silicium implanté. Si le dopage est réalisé durant l'épitaxie du film de 30 GaN (et pas un dopage obtenu par implantation ultérieure), 100% des espèces dopantes peuvent être activées. Ainsi, grâce au procédé de l'invention, il est possible d'appliquer un budget thermique adapté à l'activation des espèces ioniques tout en limitant la détérioration de la couche de GaN. En effet, le collage direct apporte une tenue 35 mécanique de liaison renforcée entre la couche écran et le film de GaN par comparaison à la tenue mécanique de la liaison obtenue par dépôt d'une couche sur le film de GaN. Grâce à la présente invention, les conditions pour provoquer la délamination de la couche écran sont plus drastiques à atteindre. Il est ainsi possible d'augmenter le budget thermique d'activation sans risquer la délamination, par comparaison avec le budget thermique d'activation applicable avec une couche déposée. De plus, le collage direct d'une couche écran permet de choisir une épaisseur importante de couche, ce qui n'est pas le cas lors du dépôt de couche, du fait notamment de la différence de paramètre de maille. Or, il a été constaté que pour une épaisseur de couche écran suffisamment importante et de bonne qualité cristalline, les risques de délamination sont significativement réduits. Or de telles épaisseurs (typiquement supérieures à 2 voire 5 ou 10 micromètres) sont difficilement accessibles par dépôt et ce avec une qualité cristalline satisfaisante. Le dépôt doit en effet être réalisé à une température compatible avec la présence du GaN (typiquement autour de 800°C), ce qui ne permet pas d'obtenir des couches de bonne qualité cristalline. Selon une disposition, l'étape c) d'application du budget thermique comprend l'application d'au moins un traitement thermique à une température supérieure à 1000°C, voire supérieure à 1200°C pendant une durée comprise entre plusieurs minutes et plusieurs jours. Il est notamment possible d'aller au- delà de ces températures, par exemple jusqu'à 1300°C voire 1350°C avec un substrat support de silicium et jusqu'à 1600°C avec un substrat support de saphir avec une durée de traitement thermique très courte dans ce cas. Il est entendu que les conditions d'application du budget thermique dépendent de la nature des espèces dopantes à activer, de leur concentration dans le film de GaN et des propriétés électrique attendues du GaN dopé. Dans le cas d'espèces dopantes de silicium par exemple, la durée du traitement thermique d'activation peut être de 5 min à 1250°C. On active ainsi plus de 90% des dopants. Dans le cas d'espèces dopantes de magnésium, le traitement thermique peut être de 48 heures à 1250°C pour permettre l'activation typiquement de 5% des dopants. Selon une variante, l'étape c) d'application du budget thermique comprend l'application de plusieurs séquences de traitements thermiques, chaque séquence étant réalisée à une température identique ou variable et sur une durée identique ou variable. La demanderesse a en effet pu observer que le fait de multiplier les séquences permettait d'augmenter le budget thermique total appliqué. Quatre cycles de 4h à 1100°C ont ainsi pu être effectués sans détérioration du GaN. De préférence, le procédé comprend avant l'étape a) une étape i) consistant à réaliser une épitaxie du film de GaN sur le substrat support. Ceci permet l'obtention de GaN cristallin, voire monocristallin, avec peu de défauts. Cette qualité cristalline permet par la suite d'optimiser les performances des dispositifs formés à partir de ce film. Selon une possibilité, le dopage est réalisé pendant l'étape i) d'épitaxie. Typiquement, le procédé comprend avant l'étape a) une étape k) consistant à diffuser des espèces dopantes dans le film de GaN. Selon une autre possibilité, le procédé comprend avant l'étape a) une étape j) consistant à implanter des espèces dopantes dans le film de GaN. Ceci permet d'obtenir un dopage localisé favorable à la fabrication ultérieure de dispositifs. Cela permet également (contrairement au dopage pendant l'épitaxie) de réaliser facilement des zones de dopage de types opposés (n et p) à des endroits localisés en fonction du dispositif à réaliser à cet endroit. On peut pour ce faire implanter par exemple à travers des masques différents. Les espèces (n et p) pourront ensuite être activées simultanément. Les espèces dopantes peuvent être de type n ou de type p telles que respectivement du silicium pour le dopage n ou pour le dopage p du magnésium, Ca, Be ou une co-implantation de Mg avec P, Ca, O ou N. L'implantation peut être réalisée par tout implanteur industriel fonctionnant à température ambiante, à basse (typiquement autour de -15°C) ou haute température (jusqu'à 500°C) selon la nature des dopants. Les paramètres de l'implantation, tels que l'énergie et la dose implantée sont définis par les propriétés électriques finales souhaitées. L'énergie est fonction de la profondeur d'implantation recherchée. Typiquement pour une implantation de Mg ou de Si, l'énergie pourra être de l'ordre de 200 KeV pour obtenir une profondeur d'implantation de l'ordre de 400nm. La dose pourra être autour de 2e15 at/cm2 pour Mg ou Si pour obtenir une signature électrique n ou p satisfaisante pour la réalisation de dispositifs. Selon une variante, l'étape j) d'implantation comprend une implantation à la fois de dopants de type n et de dopants de type p. De préférence, le matériau du substrat support présente un coefficient de dilatation thermique similaire à celui du matériau de la couche écran de sorte que la structure puisse subir le recuit d'activation à haute température (typiquement autour de 1200°C voire au-delà) sans risque de casse. Avantageusement, le matériau du substrat support est identique à 5 celui de la couche écran. Ce mode de réalisation permet de limiter l'apparition de contraintes par différences de dilatation ou de contraction au cours des variations de températures exercées sur la structure d'activation. Ainsi, les risques de fragilisation de la couche écran sont limités. L'adhérence de la couche écran n'est pas affaiblie de sorte que le risque de délamination de la 10 couche écran est réduit. Selon une disposition particulière, le substrat support est constitué de saphir et la couche écran est constituée de saphir ou d'alumine. Dans ce cas, le traitement thermique d'activation des dopants est avantageusement réalisé entre 1400 et 1600°C. 15 Selon une autre disposition le substrat support est constitué de silicium et la couche écran est constituée de silicium ou de verre (si ce dernier comporte un CTE adapté avec le budget thermique à appliquer). Dans ce cas, le traitement thermique d'activation des dopants peut être réalisé entre 1000°C et 1350°C et avantageusement entre 1000°C et 1250°C. 20 De préférence, la couche écran est constituée d'un matériau cristallin. Le matériau cristallin ayant une meilleure résistance thermique qu'un matériau non cristallin, le risque d'endommagement de la couche écran est alors limité au cours de l'application du budget thermique. Selon une possibilité, le procédé comprend avant l'étape c) une 25 étape consistant à déposer une couche de collage sur le film de GaN et/ou sur la couche écran, la couche de collage comprenant au moins un matériau choisi parmi le Si02, Si3N4, AIN, A1203, et le Si amorphe. Cette couche de collage interposée entre la couche écran et la surface du film de GaN permet de faciliter le collage direct et l'obtention d'une 30 forte énergie de collage. Il est entendu que l'expression 'couche de collage' ne signifie pas une couche d'un matériau constitué de colle ou autre matière adhésive mais une couche facilitant le collage direct. Avantageusement, la couche de collage comprend une couche d'AIN et une couche de Si02. Dans ce cas, la couche d'AIN sert 35 avantageusement de barrière à la diffusion d'éléments contaminants. En effet, aux températures du budget thermique appliqué à l'étape c) des éléments contenus dans la couche écran, par exemple en silicium, peuvent diffuser jusqu'au film de GaN. Ces éléments peuvent contaminer le GaN et altérer ses propriétés électriques surtout en cas de dopage p, le silicium de la couche écran ayant diffusé (dopant n) venant « compenser » le dopage p de la couche de GaN. Selon une possibilité, le procédé comprend avant l'étape b) de collage, une étape k) consistant à implanter des espèces ioniques dans un substrat source de sorte à créer un plan de fragilisation délimitant de part et d'autre, la couche écran et un négatif du substrat source. Cette étape k) permet de facilement transférer une couche écran d'une épaisseur supérieure à 2 micromètres sur le film de GaN. De plus, il est possible de recycler le négatif du substrat source, ce qui permet de faire des économies notamment lorsque des substrats source cristallins sont utilisés. Il est entendu que l'implantation des espèces ioniques de fragilisation du substrat source à l'étape k) est réalisée à travers la couche écran qui est ensuite collée sur le film de GaN pour former la structure d'activation. Selon une possibilité, le procédé comprend avant l'étape b) de collage, une étape m) consistant à déposer une couche de recouvrement sur la couche écran, la couche de recouvrement comprenant au moins un matériau 20 choisi parmi le SiO2, Si3N4, AIN, A1203, et le Si amorphe. Cette couche de recouvrement permet avantageusement d'augmenter l'épaisseur de la couche écran, par exemple avec un matériau peu coûteux, de sorte à augmenter encore sa rigidité. Cette couche de recouvrement a typiquement une épaisseur maximale comprise entre 5 et 10 25 pm. Par rapport à un dépôt effectué directement sur le film de GaN, le dépôt de la couche de recouvrement est facilité (notamment si la couche écran est en silicium), on obtient ainsi une couche déposée de meilleure qualité cristalline permettant d'envisager des budgets thermiques ultérieurs plus importants. Avantageusement, l'étape m) de dépôt d'une couche de 30 recouvrement est réalisée entre les étapes k) d'implantation et b) de collage. Il est ainsi possible d'obtenir le transfert d'une couche écran épaissie par la couche de recouvrement et présentant une épaisseur supérieure à 2 micromètres, par exemple de 5 à 10 micromètres, sans nécessiter d'utiliser des conditions pour une implantation très profonde qui peuvent être très couteuses. 35 Selon une autre possibilité, la couche de recouvrement est collée au film de GaN ou la couche de recouvrement est déposée sur la face opposée à la face de la couche écran collée au film de GaN. La couche écran résultante présente ainsi une efficacité (en termes de barrière et de protection notamment) et une rigidité améliorées. Selon une variante, la couche de recouvrement peut également 5 être répartie de part et d'autre de l'interface de collage entre la couche écran et le film de GaN avant collage. Toutes les variantes précitées concernant la couche de recouvrement pouvant être combinées. De préférence, le procédé comprend après l'étape k) d'implantation et l'étape b) de collage, une étape n) consistant à appliquer un traitement 10 thermique de fracture permettant de fracturer le substrat source au niveau du plan de fragilisation. Selon une possibilité, l'étape n) d'application du traitement thermique de fracture est réalisée de façon concomitante à l'étape c) d'application du budget thermique. Ainsi, les traitements thermiques de fracture 15 et d'activation peuvent être réalisés dans le même four en appliquant une rampe de température adaptée. Selon une alternative, la couche écran est une couche autoportée, et de préférence la couche écran est un substrat massif. Par le terme 'couche autoportée', on entend une couche qui présente une épaisseur telle que sa 20 tenue mécanique lui permet d'être manipulée, notamment sans s'enrouler sur elle-même. Cette épaisseur dépend de la nature du matériau. Généralement une couche autoportée présente une épaisseur supérieure à 15 micromètres et avantageusement supérieure à 50 micromètres. Par l'expression 'substrat massif', on entend un substrat 25 comportant un seul matériau et présentant une épaisseur supérieure à 50 micromètres, typiquement de l'ordre de 750pm comme la plupart des substrats disponibles dans le commerce. L'utilisation d'un substrat massif dans le procédé de l'invention permet de tirer parti de substrats disponibles dans le commerce, peu couteux, et qui ne nécessitent pas de préparation très 30 importante avant emploi. Ainsi, selon le procédé d'obtention de la couche écran, il est possible de choisir une épaisseur supérieure à 2 micromètres, à 10 micromètres, à 20 ou 100 micromètres et voire davantage. Ceci permet d'adapter l'épaisseur de la couche écran au budget thermique d'activation des 35 espèces dopantes. Selon une disposition complémentaire, le procédé comprend après l'étape c) d'application du budget thermique, une étape d) consistant à retirer la couche écran de sorte à exposer la face supérieure du film de GaN dopé. Ce procédé permet ainsi d'obtenir un film de GaN dopé prêt à être utilisé, notamment pour des applications en microélectronique de puissance et en optoélectronique. Avantageusement, le procédé comprend après l'étape d) une étape e) consistant à fabriquer des dispositifs à partir du film de GaN dopé pour des applications dans le domaine optoélectronique ou des dispositifs de puissance. D'autres aspects, buts et avantages de la présente invention apparaîtront mieux à la lecture de la description suivante de deux modes de réalisation de celle-ci, donnée à titre d'exemples non limitatifs et faite en référence aux dessins annexés. Les figures ne respectent pas nécessairement l'échelle de tous les éléments représentés de sorte à améliorer leur lisibilité. Des traits pointillés sont utilisés sur les figures de sorte à illustrer un plan de fragilisation. Dans la suite de la description, par souci de simplification, des éléments identiques, similaires ou équivalents des différentes formes de réalisation portent les mêmes références numériques. Les figures 1 à 7 illustrent des étapes d'un procédé d'activation 20 d'espèces dopantes selon un premier mode de réalisation de l'invention. Les figures 8 à 14 illustrent des étapes d'un procédé d'activation d'espèces dopantes selon un second mode de réalisation de l'invention. La figure 1 illustre la première étape du procédé consistant à fournir un empilement 1 comprenant un substrat support 2 et un film 3 de GaN (étape 25 a). Le substrat support 2 est un substrat massif constitué de saphir et sur lequel un film 3 de GaN monocristallin a été déposé par épitaxie sur une épaisseur d'environ 1 micromètre (étape i). Il est possible de prévoir avant l'épitaxie de GaN, l'épitaxie d'une couche tampon (généralement appelée buffer layer) par exemple en AIGaN (par exemple de 1 pm d'épaisseur) pour 30 faciliter la gestion de la différence de paramètre de maille et ainsi augmenter la tension de claquage des dispositifs formés ultérieurement. Puis, avant de procéder à l'étape d'implantation d'espèces dopantes, une étape optionnelle de préparation de surface est tout d'abord effectuée, telle qu'une étape de nettoyage avec une solution NH4OH /H20 à 60°C ou avec une solution diluée 35 de HF, ou une étape de désoxydation de la surface de GaN. Une couche de protection 4 est ensuite déposée en surface du film 3 de GaN en vue limiter l'apparition de défauts cristallins générés par l'implantation des dopants et surtout de limiter les effets de canalisation pendant l'implantation ionique en favorisant une distribution aléatoire des dopants. Cette couche de protection 4 est typiquement constituée par de l'oxyde de silicium, du nitrure de silicium, de l'AIN, de l'alumine ou du silicium amorphe. La figure 2 illustre une étape consistant à implanter des espèces dopantes telles que du Mg avec une dose de 2.1015 at/cm-2 dans le film 3 de GaN (étape j).Cette implantation peut être réalisée dans tout type d'implanteur et notamment un implanteur industriel de type NV8200. Bien entendu, les conditions de l'implantation varient selon les propriétés électriques finales du GaN attendues. Une étape de nettoyage et éventuellement de CMP (polissage mécano-chimique) de la surface est de préférence effectuée avant de déposer une couche de collage 5, telle qu'une couche de SiO2 ou de nitrure de silicium. II est également procédé à un traitement plasma optionnel pour activer la surface exposée et favoriser le collage. Comme illustré à la figure 3, un substrat de saphir est mis en contact avec le film 3 de GaN pour un collage direct par l'intermédiaire d'une couche de collage 5 déposée sur le film 3 comme sur le substrat de saphir. Le substrat de saphir étant cristallin et épais, il forme une couche écran 6 efficace pour la protection du film 3 de GaN pendant l'application du budget thermique d'activation. Une fois le collage direct réalisé, on obtient ainsi une structure d'activation 7 apte à supporter un traitement thermique d'activation électrique des espèces dopantes de Mg (étape c). Il est à noter que le substrat de saphir a pu subir une préparation préalable, telle qu'un nettoyage comprenant typiquement un traitement de type RCA et un traitement d'activation plasma de sa surface avant l'étape b) de collage. Ainsi, le coefficient de dilatation thermique du substrat support 2 est identique à celui de la couche écran 6 constituée du même matériau. Les risques d'endommagement de la structure d'activation 7 par délamination ou de création de défauts dans les matériaux des différentes couches par différence de dilatation au cours des changements de températures appliqués sont ainsi réduits. La figure 4 illustre l'étape c) du procédé consistant à appliquer un budget thermique à la structure d'activation 7 à environ 1400°C pendant 30 minutes de sorte à activer électriquement environ 1 à 10% du magnésium implanté. La surface du film 3 de GaN dopé p est ensuite libérée de la couche écran 6 de saphir, en vue de la fabrication de dispositifs (étape d). Le 5 substrat de saphir 6 est alors éliminé en partie par une étape de rectification, notamment jusqu'à atteindre une épaisseur d'environ 20 micromètres (figure 5). Ensuite une gravure humide sélective du saphir restant est effectuée, par exemple en utilisant du TMAH (TetraMethylAmmonium Hydroxide) qui permet de stopper la gravure à la couche de collage 5 de SiO2. Puis une gravure 10 humide avec une solution diluée de HF est effectuée de sorte à retirer la totalité de la couche de collage 5 de SiO2 et exposer la surface du film 3 de GaN dopé p (figure 7). D'autres techniques sont possibles, notamment par lift off, insertion de lame ou laser lift off. Selon une variante non illustrée, la couche de collage 5 déposée 15 sur le film 3 de GaN avant mise en contact avec la couche écran 6, comprend une couche barrière de diffusion par exemple d'AIN pour éviter la diffusion éventuelles d'espèces contaminantes. Les figures 8 à 14 illustrent un deuxième mode de réalisation du procédé d'application du traitement thermique. La figure 8 représente un 20 empilement 1 constitué d'un substrat support 2 de silicium et d'un film 3 de GaN dans lequel ont été implantées des espèces dopantes de silicium. Une couche de collage 5 de SiO2 a été déposée en surface du film 3 en vue du collage avec une couche écran 6. La figure 9 illustre une étape k) d'implantation d'espèces ioniques, 25 telle que l'hydrogène avec une énergie de 200KeV et une dose comprise entre1016 et 1017 at/cm2, dans un substrat source 8 de silicium afin de former un plan de fragilisation 9 délimitant une couche écran 6 d'environ 2 micromètres et un négatif 10 du substrat source 8. Comme il est d'usage, différentes étapes de préparation de surface ainsi qu'une couche de protection 30 4 ont été effectuées avant de procéder à l'implantation. Il est entendu que les espèces ioniques implantées ont traversé la couche écran 6 pour venir former le plan de fragilisation 9 à une profondeur du substrat source 8 déterminée entre autre par l'énergie d'implantation. Une couche de collage 5, par exemple en SiO2 est déposée sur le 35 substrat source 8 fragilisé avant de réaliser l'étape b) de collage direct avec le film 3 de GaN (figure 10). Puis un traitement thermique de fracture est réalisé à une température comprise entre 400°C et 500°C, de sorte à détacher le négatif 10 de la couche écran 6 (figure 11- étape n). La structure d'activation 7 obtenue est alors soumise au budget 5 thermique d'activation électrique du dopant en Si à 1200°C pendant au moins 30 minutes (figure 12- étape c). Une activation électrique de 70% voire 100% des espèces dopantes est ainsi obtenue. Enfin, la couche écran 6 de silicium est éliminée en partie par une étape de rectification, notamment jusqu'à atteindre une épaisseur d'environ 20 10 micromètres. Ensuite une gravure humide sélective du silicium restant est effectuée, par exemple en utilisant du TMAH (TetraMethylAmmonium Hydroxide) qui permet de stopper la gravure à la couche de collage 5 de Si02 (figure 13- étape d). Puis une gravure humide avec une solution diluée de HF est effectuée de sorte à retirer la totalité de la couche de collage 5 résiduelle de 15 Si02 et exposer le film 3 de GaN dopé n (figure 14). Selon une variante de réalisation non illustrée, une couche de recouvrement est déposée sur la couche écran 6 avant l'étape b) de collage de sorte à augmenter l'épaisseur et la rigidité de la couche écran 6. Ainsi, la présente invention apporte une amélioration déterminante 20 à l'état de la technique antérieure en proposant un procédé d'activation électrique d'espèces dopantes dans un film 3 de GaN qui est efficace et limite l'endommagement de la surface du film 3 de GaN obtenu. Ce film 3 est ensuite avantageusement utilisé dans la fabrication de dispositifs optoélectroniques ou de puissance aux performances améliorées. 25 Il va de soi que l'invention n'est pas limitée aux modes de réalisation décrits ci-dessus à titre d'exemples mais qu'elle comprend tous les équivalents techniques et les variantes des moyens décrits ainsi que leurs combinaisons. 30 REVENDICATIONS1. Procédé d'activation électrique d'espèces dopantes dans un film (3) de GaN caractérisé en ce que le procédé comprend les étapes consistant à: a) Fournir un empilement (1) comprenant un substrat support (2) et un film (3) de GaN comprenant des espèces dopantes, b) Coller par collage direct une couche écran (6) présentant une épaisseur supérieure à 2 micromètres à la surface du film (3) de GaN, de sorte à former une structure d'activation (7), et c) Appliquer un budget thermique à ladite structure d'activation (7) selon des conditions permettant d'activer électriquement au moins une partie desdites espèces dopantes. 2. Procédé selon la revendication 1, caractérisé en ce que l'étape c) d'application du budget thermique comprend l'application d'au moins un traitement thermique à une température supérieure à 1000°C, voire supérieure à 1200°C, pendant une durée comprise entre plusieurs minutes et plusieurs jours. 3. Procédé selon l'une des revendications 1 à 2, caractérisé en ce que l'étape c) d'application du budget thermique comprend l'application de plusieurs séquences de traitements thermiques, chaque séquence étant réalisée à une température identique ou variable et sur une durée identique ou variable. 4. Procédé selon l'une des revendications 1 à 3, caractérisé en ce que le procédé comprend avant l'étape a) une étape i) consistant à réaliser une épitaxie du film (3) de GaN sur le substrat support(2). 5. Procédé selon la revendication 4, caractérisé en ce que le film (3) de GaN est dopé pendant l'étape i) d'épitaxie. 6. Procédé selon l'une des revendications 1 à 4, caractérisé en ce 35 que le procédé comprend avant l'étape a) une étape j) consistant à implanter des espèces dopantes dans le film (3) de GaN. 7. Procédé selon la revendication 6, caractérisé en ce que l'étape j) d'implantation comprend une implantation à la fois de dopants de type n et de dopants de type p. 8. Procédé selon l'une des revendications 1 à 7, caractérisé en ce que le matériau du substrat support (2) présente un coefficient de dilatation thermique similaire à celui du matériau de la couche écran (6). 9. Procédé selon l'une des revendications 1 à 8, caractérisé en ce que le substrat support (2) est constitué de saphir et la couche écran (6) est constituée de saphir ou d'alumine, ou en ce que le substrat support (2) est constitué de silicium et la couche écran (6) est constituée de silicium ou de verre. 10. Procédé selon l'une des revendications 1 à 9, caractérisé en ce que la couche écran (6) est constituée d'un matériau cristallin. 11. Procédé selon l'une des revendications 1 à 10, caractérisé en ce que le procédé comprend avant l'étape b) de collage, une étape k) consistant à implanter des espèces ioniques dans un substrat source (8) de sorte à créer un plan de fragilisation (9) délimitant de part et d'autre la couche écran (6) et un négatif (10) du substrat source (8). 12. Procédé selon l'une des revendications 1 à 11, caractérisé en ce que le procédé comprend avant l'étape b) de collage une étape m) consistant à déposer une couche de recouvrement sur la couche écran (6), la couche de recouvrement comprenant au moins un matériau choisi parmi le SiO2, Si3N4, AIN, A1203, et le Si amorphe. 13. Procédé selon l'une des revendications 11 à 12, caractérisé en ce que le procédé comprend après l'étape b) de collage une étape n) consistant à appliquer un traitement thermique de fracture permettant de fracturer le substrat source (8) au niveau du plan de fragilisation (9). 14. Procédé selon la revendication 13, caractérisé en ce que l'étape n) d'application du traitement thermique de fracture est réalisée de façon concomitante à l'étape c) d'application du budget thermique. 15. Procédé selon l'une des revendications 1 à 14, caractérisé en ce que le procédé comprend après l'étape c) d'application du budget thermique, une étape d) consistant à retirer la couche écran (6) de sorte à 5 exposer la face supérieure du film (3) de GaN dopé. 16. Procédé selon la revendication 15, caractérisé en ce que le procédé comprend après l'étape d) une étape e) consistant à fabriquer des dispositifs à partir du film (3) de GaN dopé pour des applications dans le 10 domaine optoélectronique ou des dispositifs de puissance.